3 - 트리 메 톡 시 실릴 프로필 숙신산 무수물 을 7 . 87 g ( 0 . 03 mol ) , 메틸 트리 메 톡 시 실란 을 20 . 43 g ( 0 . 15 mol ) , 페닐 트리 메 톡 시 실란 을 17 . 85 g ( 0 . 09 mol ) , 3 - 글리 시독 시프 로 필 트리 메 톡 시 실란 을 7 . 09 g ( 0 . 03 mol ) , PGME 를 49 . 61 g 투입 하 고 , 실온 에서 교반 하 면서 물 16 . 74 g 에 인산 0 . 266 g ( 투입 모노머 에 대하 여 0 . 50 중량 %) 을 녹인 인산 첨가 한 것 이외 에 는 , 합성 예 1 과 마찬가지 순서 에 의해 폴리 실록 산 용액 을 얻 었 다 . 얻 어 진 폴리 실록 산 용액 에 , 고형분 농도 가 40 중량 % 가 되 도록 PGME 를 추가 하 여 폴리 실록 산 ( A - 5 ) 용액 을 얻 었 다 . 폴리 실록 산 ( A - 5 ) 의 친수성기 를 갖 는 반복 단위 의 몰 비 는 10 mol % 이 었 다 . 폴리 실록 산 ( A - 5 ) 의 중량 평균 분자량 은 3 , 000 이 었 다 .